(57)【特許請求の範囲】
【請求項１】
一般式ＬｉＦｅＰＯ４で表されるリン酸鉄リチウムの一次粒子の表面に、炭素被覆原料としての石炭ピッチを加熱分解して形成した導電性炭素被覆層を備えるリン酸鉄リチウム正極材料であって、
前記リン酸鉄リチウム正極材料を用いて作製したリチウムイオン二次電池のサイクル試験において、サイクルを重ねた際に初回よりも放電容量（ｍＡｈ／ｇ）が１％以上増加する特性を有し、電気伝導率（Ｓ／ｃｍ）とＢＥＴ比表面積（ｍ２／ｇ）とが、縦軸Ｙに電気伝導率、横軸ＸにＢＥＴ比表面積を示し、縦軸Ｙを対数とする片対数グラフにおいて、座標（Ｘ＝９．１，Ｙ＝８．１０Ｅ−０３）と座標（Ｘ＝１３．１，Ｙ＝１．００Ｅ−０１）とを通る直線を含む、前記直線よりも上側の領域に入るとともに、電気伝導率が１０−３Ｓ／ｃｍ〜５×１０−１Ｓ／ｃｍであり、ＢＥＴ比表面積が８ｍ２／ｇ〜１５ｍ２／ｇであることを特徴とする、リン酸鉄リチウム正極材料。
【請求項２】
請求項１に記載のリン酸鉄リチウム正極材料において、
前記サイクル試験の４サイクル目以降において、前記放電容量（ｍＡｈ／ｇ）の増加が１％以上あることを特徴とする、リン酸鉄リチウム正極材料。
【請求項３】
請求項１または請求項２に記載のリン酸鉄リチウム正極材料を構成要素に含むことを特徴とする、リチウムイオン二次電池。
【発明の詳細な説明】
【技術分野】
【０００１】
本発明は、リン酸鉄リチウム正極材料、及びリチウムイオン二次電池に関するものである。
【背景技術】
【０００２】
オリビン型結晶構造を持つリン酸鉄リチウムは、理論容量が大きく（１７０ｍＡｈ／ｇ）、比較的高い起電力（対Ｌｉ／Ｌｉ＋負極にて約３.４〜３.５Ｖ）を有し、更に熱力学的に安定であり、４００℃程度まで酸素放出や発熱がほとんどないため、安全性の観点からも好ましい正極材料であると言える。  
更に、資源的に豊富な鉄・リン等から安価に製造できるため、有力な正極材料として期待されている。
【０００３】
一方で、リン酸鉄リチウムは導電性が低く（２５℃において導電率σ≦１０−８Ｓ／cm程度）、リチウムイオンの拡散性が低い（２５℃において拡散係数Ｄ≦１０−１３ cm２／ｓ程度）ため、このままでは良好な出力特性が得られない。  
前記低い導電性を改善するため、原料を焼成してリン酸鉄リチウムを製造する際に、熱分解により導電性炭素を生成する炭素被覆原料を用い、加熱分解により導電性炭素をリン酸鉄リチウムの一次粒子表面に被覆することが行われている（例えば、特許文献１）。
【先行技術文献】
【特許文献】
【０００４】
【特許文献１】特開２０１１−１８１５２６号公報
【発明の概要】
【発明が解決しようとする課題】
【０００５】
ここで、前記炭素被覆原料としては、有機酸、糖類、石油ピッチ、石炭ピッチ、カーボンブラック、水溶性高分子等の種々の物質が用いられている。  
本発明者らは、鋭意研究の結果、ある種の炭素被覆原料を用いてリン酸鉄リチウムに導電性炭素被覆層を形成することにより、リチウムイオン二次電池を作製したときに良好なサイクル特性を示すリン酸鉄リチウム正極材料とすることができることを見出した。
【０００６】
本発明はかかる知見に基づきなされたものであり、その目的は、サイクル特性の良好なリチウムイオン二次電池を作製可能なリン酸鉄リチウム正極材料を提供することにある。また、前記リン酸鉄リチウム正極材料を用いて良好な電池特性を有するリチウムイオン二次電池を提供することにある。
【課題を解決するための手段】
【０００７】
上記課題に鑑み、本発明の第１の態様に係るリン酸鉄リチウム正極材料は、一般式ＬｉＦｅＰＯ４で表されるリン酸鉄リチウムの一次粒子の表面に、炭素被覆原料を加熱分解して形成した導電性炭素被覆層を備えるリン酸鉄リチウム正極材料であって、前記リン酸鉄リチウム正極材料を用いて作製したリチウムイオン二次電池のサイクル試験において、サイクルを重ねた際に初回よりも放電容量（ｍＡｈ／ｇ）が１％以上増加する特性を有することを特徴とするものである。
【０００８】
本明細書において「サイクル試験」とは、１回の充放電を１サイクルとして充放電を繰り返す試験を言う。  
リチウムイオン二次電池に対して前記サイクル試験を行うと、一般的に、初回〜３サイクル目の放電容量が一番大きく、サイクルを重ねると次第に放電容量（ｍＡｈ／ｇ）が低下する。尚、２サイクル目以降に放電容量の値として１〜２ｍＡｈ／ｇ程度の増加が見られる場合があるが、これは測定誤差の範囲であり、増加量としては通常１％未満である。
【０００９】
本発明者らは、ある種の炭素被覆原料を用いてリン酸鉄リチウムの一次粒子に導電性炭素被覆層を形成したリン酸鉄リチウム正極材料を用いて作製したリチウムイオン二次電池は、初回から数回のサイクルを重ねた際に、前記放電容量が初回よりも１％以上増加する特性を示すことを見出した。  
このような「放電容量が初回よりも増加する特性」を示すリチウムイオン二次電池は、初回放電容量を基準として、数サイクル後の放電容量が高くなり、その高い放電容量から当該放電容量の低下が始まるので、より長寿命の電池とすることができる。すなわち、本態様に係るリン酸鉄リチウム正極材料によれば、サイクル特性が良いリチウムイオン二次電池を作製することができる。  
尚、前記「放電容量が初回よりも増加する特性」については後に詳述する。
【００１０】
また、本明細書において一般式ＬｉＦｅＰＯ４とは、リチウム（Ｌｉ）と鉄（Ｆｅ）とリン酸（ＰＯ４）が化学量論比において、ほぼ１：１：１の割合で含有されていることを意味し、厳密に各成分が１：１：１で含まれている場合に限られない。また、他の成分や不純物を全く含まないことを要求しない。  
また、「導電性炭素被覆層」はリン酸鉄リチウムの一次粒子の表面を隙間なく覆う場合に限られず、その表面の一部に設けられる場合も含むものとする。
【００１１】
本発明の第２の態様に係るリン酸鉄リチウム正極材料は、第１の態様において、前記サイクル試験の４サイクル目以降において、前記放電容量（ｍＡｈ／ｇ）の増加が１％以上あることを特徴とするものである。
【００１２】
本態様によれば、サイクル試験の４サイクル目以降まで放電容量が増加するので、当該電池の放電容量低下の開始が遅くなり、より長寿命の電池とすることができる。
【００１３】
本発明の第３の態様に係るリン酸鉄リチウム正極材料は、第１の態様または第２の態様において、電気伝導率が、１０−３Ｓ／ｃｍ〜５×１０−１Ｓ／ｃｍであることを特徴とするものである。
【００１４】
本態様によれば、第１の態様と同様の作用効果に加え、炭素コートされた前記リン酸鉄リチウム正極材料のＢＥＴ比表面積が、８ｍ２／ｇ〜１５ｍ２／ｇであることにより、リン酸鉄リチウム正極材料として適度な電気伝導性を示す導電性炭素被覆層をリン酸鉄リチウムの一次粒子の表面に付与することができる。
【００１５】
本発明の第４の態様に係るリン酸鉄リチウム正極材料は、第１の態様から第３の態様のいずれかにおいて、ＢＥＴ比表面積が、８ｍ２／ｇ〜１５ｍ２／ｇであることを特徴とするものである。
【００１６】
本態様によれば、前記リン酸鉄リチウム正極材料を用いて製造したリチウムイオン二次電池において、良好な放電容量を確保することができる。
【００１７】
本発明の５の態様に係るリチウムイオン二次電池は、第１の態様から第４の態様のいずれかのリン酸鉄リチウム正極材料を構成要素に含むことを特徴とするものである。
【００１８】
本態様によれば、第１の態様から第４の態様のいずれかのリン酸鉄リチウム正極材料を用いてリチウムイオン二次電池を構成し、第１の態様から第５の態様と同様の効果を得ることができる。すなわち、良好なサイクル特性を有するリチウムイオン二次電池とすることができる。
【図面の簡単な説明】
【００１９】
【図１】本発明に係るリン酸鉄リチウム正極材料の模式図。
【図２】サイクル試験におけるサイクル数と放電容量維持率との関係を示す図。
【図３】リン酸鉄リチウム正極材料の電気伝導率とＢＥＴ比表面積との関係を示す図。
【発明を実施するための形態】
【００２０】
以下において、本発明に係るリン酸鉄リチウム正極材料、及びリチウムイオン二次電池について説明する。
【００２１】
＜リン酸鉄リチウム正極材料について＞
図１は、本発明に係るリン酸鉄リチウム正極材料の模式図である。  
本発明に係るリン酸鉄リチウム正極材料１は、一般式ＬｉＦｅＰＯ４で表されるリン酸鉄リチウムの一次粒子２の表面に、後述する炭素被覆原料を加熱分解して形成した導電性炭素被覆層３を備えている。  
尚、導電性炭素被覆層３は、一次粒子２の表面を隙間なく覆われていてもよく、その表面の一部に導電性炭素被覆層３が設けられ、一次粒子２の表面が一部露出した状態で設けられていてもよい。
【００２２】
リン酸鉄リチウム正極材料１は、複数の一次粒子２が導電性炭素被覆層３を介して凝集した二次粒子４が集まって構成されている。  
尚、一次粒子２の平均粒径は、５０ｎｍ以上４００ｎｍ以下であることが望ましい。
【００２３】
リン酸鉄リチウム正極材料１の一次粒子２の表面に導電性炭素被覆層３を形成する炭素被覆原料としては、石炭ピッチが用いられている。  
尚、リン酸鉄リチウム正極材料１の具体的な製造方法については、後に説明する。
【００２４】
以上のように、リン酸鉄リチウム（ＬｉＦｅＰＯ４）の一次粒子２の表面に、炭素被覆原料として石炭ピッチを加熱分解して形成した導電性炭素被覆層３を備えるリン酸鉄リチウム正極材料１は、後述の試験例に示されるように、当該正極材料１を用いて作製したリチウムイオン二次電池のサイクル試験において、サイクルを重ねた際に初回よりも放電容量（ｍＡｈ／ｇ）が１％以上増加する特性（以下、「放電容量増加特性」と称する場合がある）を有する。
【００２５】
ここで、リン酸鉄リチウム正極材料１を用いて作製したリチウムイオン二次電池のサイクル試験における、前記「放電容量増加特性」について説明する。  
通常、リン酸鉄リチウムに導電性炭素被覆層を形成する（以下、炭素コート処理と称する場合がある）場合、導電性炭素被覆層を厚くすれば電気伝導性が一層向上するが、一方で、前記導電性炭素被覆層によりリチウムイオンの移動が抑制され、リチウムイオン伝導性は低下する場合がある。すなわち、電気伝導性とリチウムイオン伝導性とはトレードオフの関係になる場合がある。
【００２６】
一般的に石炭ピッチは、他の炭素被覆原料に比して、ベンゼン環等の環状炭化水素を多く含んでいる。前記環状炭化水素は、鎖状炭化水素よりも立体的な導電性炭素被覆層を形成し、環状構造同士の間に隙間が形成され易いと考えられる。  
尚、鎖状炭化水素は、環状炭化水素によって形成される導電性炭素被覆層よりも隙間のない緻密な層となる。
【００２７】
ここで、前記石炭ピッチを炭素被覆原料として形成した導電性炭素被覆層では、初回の充放電から数サイクルの充放電を繰り返し、電子が導電性炭素被覆層の炭素基底面を何度か通るうちに、前記環状構造同士の間に形成された前記「隙間」に緩みが生じ、その「隙間」をリチウムイオンが通ることができるようになり、リチウムイオン伝導性が向上すると考えられる。このことにより、サイクル試験における数サイクル目の放電容量（ｍＡｈ／ｇ）が初回放電容量よりも増加する「放電容量増加特性」を示すと考えられる。
【００２８】
本発明に係るリン酸鉄リチウム正極材料１を用いて作製した二次電池は、前記「放電容量増加特性」を有するので、初回放電容量を基準として、数サイクル後の放電容量が高くなる。その結果、前記初回放電容量より高い放電容量から当該放電容量の低下が始まるので、より長寿命の電池とすることができる。以って、サイクル特性が良いリチウムイオン二次電池を作製することができる。
【００２９】
尚、導電性炭素被覆層３を備えるリン酸鉄リチウム正極材料１の電気伝導率は、１０−３Ｓ／ｃｍ〜５×１０−１Ｓ／ｃｍであることが好ましい。このことにより、リン酸鉄リチウム正極材料１を用いて製造したリチウムイオン二次電池において良好な放電容量を確保することができる。
【００３０】
また、また、リン酸鉄リチウム正極材料１のＢＥＴ比表面積は、８ｍ２／ｇ〜１５ｍ２／ｇであることが望ましい。  
このことにより、リン酸鉄リチウム正極材料１として適度な電気伝導性を示す導電性炭素被覆層３をリン酸鉄リチウムの一次粒子２の表面に付与することができる。
【００３１】
＜リン酸鉄リチウム正極材料の製造方法の概要＞
以下において、本発明に係るリン酸鉄リチウム正極材料の製造方法の概要について説明する。  
本発明に係るリン酸鉄リチウム正極材料１を構成するリン酸鉄リチウム（ＬｉＦｅＰＯ４）は、成分Ｌｉ導入用原料と、成分ＰＯ４導入用原料と、成分Ｆｅ導入用原料とを混合し、所定の温度で焼成することによって反応を進めることにより、反応生成物として得ることができる。  
導電性炭素被覆層３は、混合した各成分導入用原料に炭素被覆原料を添加、混合して焼成する（焼成工程）ことにより、生成したリン酸鉄リチウムの表面に形成することができる。
【００３２】
＜＜各成分導入用原料＞＞
成分Ｌｉ導入用原料としては、例えば、炭酸リチウム（Ｌｉ２ＣＯ３）が挙げられる。また、Ｌｉを含む他の炭酸塩や炭酸水素塩、ＬｉＯＨ等の水酸化物、ＬｉＣｌ等の塩化物を含むハロゲン化物、ＬｉＮＯ３等の硝酸塩、その他有機酸塩等のＬｉのみ目的の正極材料中に残留するようなＬｉ含有分解揮発性化合物が用いられる。
【００３３】
成分ＰＯ４導入用原料としては、例えば、リン酸二水素アンモニウム（ＮＨ４Ｈ２ＰＯ４）のような、リン酸イオンのみ正極材料中に残留するような分解揮発性リン酸塩やリン酸水素塩が挙げられる。このような物質としては、他に（ＮＨ４）２ＨＰＯ４、（ＮＨ４）３ＰＯ４等のアンモニウム塩等がある。  
また、無水リン酸Ｐ２Ｏ５、リン酸Ｈ３ＰＯ４等を用いることもできる。  
尚、成分Ｌｉ及び成分ＰＯ４の導入用原料として、Ｌｉ３ＰＯ４、Ｌｉ２ＨＰＯ４、ＬｉＨ２ＰＯ４等のリン酸塩やリン酸水素塩を用いることもできる。
【００３４】
成分Ｆｅ導入用原料としては、例えば、シュウ酸鉄（II）・二水和物（ＦｅＣ２Ｏ４・２Ｈ２Ｏ）が挙げられる。また、水酸化物、炭酸塩や炭酸水素塩、塩化物等のハロゲン化物、硝酸塩、その他、Ｆｅのみが目的の正極材料中に残留するような分解揮発性化合物（例えば、前記シュウ酸塩の他、酢酸塩等の有機酸塩、アセチルアセトン錯体類や、メタロセン錯体等の有機錯体など）のほか、リン酸塩やリン酸水素塩を用いることもできる。
【００３５】
＜＜炭素被覆原料＞＞
炭素被覆原料としては、石炭ピッチが用いられる。
【００３６】
＜＜製造工程＞＞
（１）原料混合工程
原料の一例としての炭酸リチウム（Ｌｉ２ＣＯ３）とリン酸二水素アンモニウム（ＮＨ４Ｈ２ＰＯ４）とシュウ酸鉄（II）・二水和物（ＦｅＣ２Ｏ４・２Ｈ２Ｏ：以下、単にシュウ酸鉄と称する場合がある）を混合し、粉砕して原料混合物を得る。炭酸リチウムとリン酸二水素アンモニウムとシュウ酸鉄は、リチウム、鉄、リンの化学量論比が１：１：１となるように混合される。前記原料の混合は、例えばプラネタリーミキサー等の公知の混合装置を用いて行うことができる。また粉砕は、ボールミル等の公知の粉砕機を用いて行うことができる。
【００３７】
尚、前記粉砕は、混合、粉砕後の原料混合物の粒度分布がＤ50≦１５μｍとなるようにすることが好ましい。粒度分布がＤ50≦１５μｍの細粒に原料を粉砕することにより、リン酸鉄リチウム正極活物質の合成反応をより高効率に行うことができる。
【００３８】
（２）焼成工程
前記原料混合工程において混合した原料（以下、混合原料という）を焼成してＬｉＦｅＰＯ４を生成する。本説明では、第１焼成工程と第２焼成工程の二段階の焼成を行う焼成工程について説明する。
【００３９】
(2-1)第１焼成工程
前記混合原料を、焼成炉等の焼成装置において焼成する。  
焼成温度は、室温から３００℃以上５００℃以下までの温度に昇温することが好ましく、３５０℃以上４５０℃以下までの温度であることがより好ましい。焼成時間は、数時間（例えば１時間〜８時間程度）である。
【００４０】
(2-2)第２焼成工程
前記第１焼成工程後に、前記第１焼成工程後の前記混合原料に対して炭素被覆原料としての石炭ピッチを添加、混合し、この炭素被覆原料混合物を焼成炉等により、室温から６００℃以上８５０℃以下（より好ましくは、６５０℃以上７８０℃以下）までの温度に昇温して焼成を行う。  
石炭ピッチの添加量は、前記混合原料に対して１．０ｗｔ％〜５．０ｗｔ％とする。より好ましくは、１．５ｗｔ％〜４．５ｗｔ％である。
【００４１】
前記第２焼成工程は、焼成炉内を昇温後、数時間（例えば１時間〜８時間程度）かけて行われる。  
尚、前記第１焼成工程後の前記混合原料では、その一部はリン酸鉄リチウムの生成反応が進んでいるが、反応完了前であるため「原料」と称するものとする。  
第２焼成工程を行うことにより、リン酸鉄リチウムの生成反応が完了する。そして、リン酸鉄リチウムの一次粒子の表面に導電性炭素を有するリン酸鉄リチウム正極材料としての生成物が得られる。
【００４２】
前記焼成工程を第１焼成工程と第２焼成工程の二段階で行うことにより、第２焼成工程時に発生する反応ガス（原料の分解ガス、水蒸気等）を少なくすることができる。このことにより、第２焼成工程時に前記炭素被覆原料が前記反応ガスにより発泡する虞を低減することができる。以って、より均一に熱分解炭素を析出させることができ、得られる電極材料の表面導電性が良好となる。
【００４３】
(焼成工程における他の工程)
前記第２焼成工程を行うに当たり、前記第１焼成工程後の前記混合原料に前記炭素被覆原料（石炭ピッチ）を混合した後の炭素被覆原料混合物に対して粉砕工程を行うことができる。粉砕は、例えば、ターボミルかジェットミル等の設備用いて行うことができる。  
このことによって、前記炭素被覆原料混合物を減容化することができる。粉砕後のメディアン径は１００μｍ以下であることが好ましく、より好ましくは５０μｍ以下である。
【００４４】
尚、上記説明では第１焼成工程と第２焼成工程の二段階の焼成を行う場合について説明したが、焼成工程を二段階に分けず、一段階の焼成によって行うことも可能である。  
その場合には、「（１）原料混合工程」において各成分導入用原料とともに、炭素被覆原料としての石炭ピッチを混合した後、一段階の焼成を行う。  
一段階で行う場合、室温から６００℃以上８５０℃以下（より好ましくは、６５０℃以上７８０℃以下）の温度で焼成することにより、一次粒子の表面に、石炭ピッチを熱分解して形成した導電性炭素を有する本発明のリン酸鉄リチウム正極材料を得ることができる。
【００４５】
［試験例］
炭素被覆原料として石炭ピッチを用いて形成した導電性炭素被覆層を有するリン酸鉄リチウム正極材料を製造し、それらを用いてリチウムイオン二次電池を作成し、その電池特性を調べた（実施例１〜実施例３）。比較例として、他の炭素被覆原料を用いて導電性炭素被覆層を形成したリン酸鉄リチウム正極材料を製造し、同様にリチウムイオン二次電池を作成し、その電池特性を調べた（比較例１〜比較例４）。
【００４６】
（実施例１〜実施例３）
原料として、炭酸リチウム、７３．８９０９ｇとリン酸二水素アンモニウム、１１５．０２５７ｇと、シュウ酸鉄（II）・二水和物、１７９．８９４６ｇを計量し、粉砕機を用いて混合、粉砕し、混合原料を得た（粉砕後Ｄ50≦１５μｍ）。  
前記混合原料に対し、第１焼成工程（焼成温度：４００℃、保持時間：４時間）を行った後、炭素被覆原料を添加した後、解砕機により解砕し、第２焼成工程（焼成温度：７２０℃、保持時間：４時間）を行い、導電性炭素被覆層を有するリン酸鉄リチウム正極材料としての生成物を得た。
【００４７】
実施例１〜実施例３は、前記炭素被覆原料として石炭ピッチを用い、それぞれの実施例において添加量を変えた。また比較例としては、前記炭素被覆原料として石油ピッチ、クエン酸、ＰＶＡ（ポリビニルアルコール）を用いて導電性炭素被覆層を形成したリン酸鉄リチウム正極材料を製造した。  
実施例１〜実施例３及び比較例１〜比較例４における炭素被覆原料の種類と添加量を表１に示す。
【００４８】
【表１】
0006388343.tif 000002
【００４９】
製造したリン酸鉄リチウム正極材料（実施例１〜実施例３、比較例１〜比較例５）を用いてリチウムイオン二次電池を作製し、サイクル試験を行った。  
作製したリチウムイオン二次電池とサイクル試験の条件を以下に示す。
【００５０】
＜リチウムイオン二次電池＞
セルタイプ：ＣＲ２０３２  
正極電極組成：ＬＦＰ：ＡＢ：ＰＶｄＦ＝91：4：5  
正極担持量：16 mg/cm2 
負極：Ｌｉ−Ｍｅｔａｌ  
電解液：１Ｍ ＬｉＰＦ６  ｉｎ  ＥＣ／ＥＭＣ  
温度：25℃  
充電条件：0.1Ｃ（ＣＣ−ＣＶ）：4.3Ｖ（初回）  
充電条件：0.1Ｃ（ＣＣ）：4.3Ｖ（２サイクル目以降）  
放電条件：0.1（ＣＣ）：2.0Ｖ  
尚、ＬＦＰ＝リン酸鉄リチウム、ＡＢ＝アセチレンブラック、ＰＶｄＦ＝ポリフッ化ビニリデン、ＬｉＰＦ６＝六フッ化リン酸リチウム、ＥＣ＝エチレンカーボネート、ＥＭＣ＝エチルメチルカーボネートである。
【００５１】
実施例１〜実施例３、及び比較例１〜比較例５のリン酸鉄リチウム正極材料を用いて作製したリチウムイオン二次電池のサイクル試験の結果を表２に示す。図２に、前記サイクル試験におけるサイクル数と放電容量維持率との関係を示す。また図３に、実施例１〜実施例３、及び比較例１〜比較例５の各正極材料の電気伝導率とＢＥＴ比表面積との関係を示す。
【００５２】
【表２】
0006388343.tif 000003
【００５３】
表２に示すように、実施例１〜実施例３においては、１サイクル目から６サイクル目までの放電容量増加率が１％以上、特に実施例３においては２％以上であった。  
一方、比較例１〜比較例５では、前記放電容量増加率が１％未満であった。  
実施例１〜実施例３においては、初回（１サイクル目）の充放電容量を基準として６サイクル目の放電容量が増加している。このように、初回から数サイクル後（本試験では６サイクル目）の放電容量が高くなることにより、その結果として良好なサイクル特性（長寿命性能）が得られると考えられる。
【００５４】
また、前述したようにサイクル試験において、通常は初回〜３サイクル目の放電容量が一番大きく、４サイクル目以降は次第に放電容量（ｍＡｈ／ｇ）が低下する。本発明に係るリン酸鉄リチウム正極材料では、図２において実線で示す実施例１〜実施例３のように、４サイクル目以降に前記放電容量（ｍＡｈ／ｇ）が１％以上増加する（放電容量維持率が１０１％以上になる）ので、当該電池の放電容量低下の開始が遅くなり、より長寿命の電池とすることができる。
【００５５】
図３は、実施例１〜実施例３および比較例１〜比較例４のリン酸鉄リチウム正極材料の電気伝導率とＢＥＴ比表面積との関係を示す図である。  
実施例１〜実施例３のプロットは図の左上寄りの領域に位置し、比較例１〜比較例５は右下寄りの領域に位置する傾向がある。すなわち、実施例１〜実施例３は、比較例１〜５よりも、ＢＥＴ比表面積の値に対する電気伝導率が高い。  
本試験結果から、このＢＥＴ比表面積に対する電気伝導率の高さが、高い放電容量と良好なサイクル特性に関係していると推察される。
【００５６】
以上のように、リン酸鉄リチウムの一次粒子の表面に、炭素被覆原料として石炭ピッチを加熱分解して形成した導電性炭素被覆層を設けることにより、電池を作製したときに、十分な放電容量を有するとともに、良好なサイクル特性を示すリン酸鉄リチウム正極材料とすることができる。  
また、本発明に係るリン酸鉄リチウム正極材料を用いてリチウムイオン電池を作製することにより、良好なサイクル特性を示す電池を得ることができる。
【００５７】
以上、本発明に係るリン酸鉄リチウム正極材料、及びリチウムイオン二次電池の一例について説明したが、本発明はこれらに限定されることなく、特許請求の範囲に記載した発明の範囲内で種々の変形が可能であり、それらも本発明の範囲内に含まれる。
【符号の説明】
【００５８】
１  リン酸鉄リチウム正極材料、２  一次粒子、
３  導電性炭素被覆層、４  二次粒子
【図１】
0006388343.tif 000004
【図２】
0006388343.tif 000005
【図３】
0006388343.tif 000006